(57)【要約】【課題】より明るく、鮮やかなカラー表示を可能とする視認性のよい反射型表示装置及びその製造方法を提供する。【解決手段】少なくとも基板、第１の電極層、表示層、第２の電極層、及び、インク定着層がこの順に積層された反射型表示装置であって、インク定着層が複数の着色部を有し、第１の電極層の駆動単位に対応して着色部が配置され、複数の着色部の少なくとも一部の上に光学機能層が積層される。【選択図】図１
2014153542.tif 000002
【特許請求の範囲】
【請求項１】
少なくとも基板、第１の電極層、表示層、第２の電極層、及び、インク定着層がこの順に積層された反射型表示装置であって、
前記インク定着層が複数の着色部を有し、
前記第１の電極層の駆動単位に対応して前記着色部が配置され、
前記複数の着色部の少なくとも一部の上に光学機能層が積層されていることを特徴とする、反射型表示装置。
【請求項２】
少なくとも基板、第１の電極層、表示層、第２の電極層、透明基材、及び、インク定着層がこの順に積層された反射型表示装置であって、
前記インク定着層が複数の着色部を有し、
前記第１の電極層の駆動単位に対応して前記着色部が配置され、
前記複数の着色部の少なくとも一部の上に光学機能層が積層されていることを特徴とする、反射型表示装置。
【請求項３】
前記着色部は、第１の色を示す第１のサブ画素のみ、又は、前記第１の色を示す第１のサブ画素及び第２の色を示す第２のサブ画素からなることを特徴とする、請求項１又は２に記載の反射型表示装置。
【請求項４】
前記表示層の白及び黒の表示との組み合わせにより表示される白表示方法として、前記第１の色を示す第１のサブ画素以外を用いて白表示を行うことを特徴とする、請求項１から３のいずれかに記載の反射型表示装置。
【請求項５】
前記第１の色を示す第１のサブ画素の着色部の上に前記光学機能層が積層されていることを特徴とする、請求項１から４のいずれかに記載の反射型表示装置。
【請求項６】
前記光学機能層が反射防止機能又は防眩機能を有することを特徴とする、請求項１から５のいずれかに記載の反射型表示装置。
【請求項７】
前記第１の色と前記第２の色とが補色関係にあることを特徴とする、請求項１から３のいずれかに記載の反射型表示装置。
【請求項８】
前記第１の色を示す第１のサブ画素内の着色部の面積Ｓ１と、前記第２の色を示す第２のサブ画素内の着色部の面積Ｓ２が、Ｓ１＞Ｓ２の関係を満たすことを特徴とする、請求項１から３のいずれかに記載の反射型表示装置。
【請求項９】
前記透明基材の厚さが、１０μｍ以上１００μｍ以下の範囲内であることを特徴とする、請求項２に記載の反射型表示装置。
【請求項１０】
請求項１及び２のいずれかに記載の反射型表示装置の製造方法であって、
前記着色部をインクジェット印刷法により形成することを特徴とする、反射型表示装置の製造方法。
【発明の詳細な説明】
【技術分野】
【０００１】
本発明は、反射型表示装置及びその製造方法に関する。
【背景技術】
【０００２】
近年、表示装置としてバックライトを使用した液晶表示パネルが主流である。しかしこの液晶表示パネルは、目にかかる負担が大きく、長時間見続ける用途には適していない。
【０００３】
そこで、目に対する負担が小さい表示装置として、一対の電極間に電気泳動表示層を備える反射型表示パネル（電気泳動式表示パネル）が提案されている。この電気泳動式表示パネルは、印刷された紙面と同様に、反射光によって文字や画像を表示するものであるため、目に対する負担が小さく、画面を長時間見続ける作業に適している。
【０００４】
現在、電気泳動式表示パネルは、構造上、白黒表示を主とする２色表示が主流であるが、近年では、電気泳動表示層上に、赤、緑、青の３原色の画素からなるカラーフィルタを設けて多色表示（カラー表示）する表示装置が考案されている（特許文献１を参照）。
【先行技術文献】
【特許文献】
【０００５】
【特許文献１】特開２００３−１６１９６４号公報
【特許文献２】特開２００５−４３７４９号公報
【発明の概要】
【発明が解決しようとする課題】
【０００６】
電気泳動式表示パネルに代表される反射型表示パネルを用いた反射型表示装置は、外光を利用して表示するため、パネルの輝度（明るさ）に対して制約があり、特に各画素内に赤、緑、青の３原色の着色部を有するカラーフィルタを設けて多色表示した場合には、カラーフィルタによる輝度低下が顕著となり、視認性が悪化するという問題がある。
【０００７】
そこで、多色表示と言っても、フルカラーではなく、白、黒の他に１色の合計３色の表示があれば十分な用途が存在する。このような場合、画素内の一部に表示したい色相を有する着色層を形成することで、白、黒と他１色の３色表示が原理的に可能となる。
【０００８】
画素内の一部に着色部を有した３色表示可能な反射型表示パネルでの駆動方法の例として、白表示の場合には、着色部を非表示（非反射部：黒表示）とし、黒表示の場合には、画素全体を非表示とし、色表示を行う場合には、着色部を表示（反射部：白表示）することで、３色表示がなされる。
【０００９】
しかしながら、このような単色カラーフィルタを形成した反射型表示パネルの場合、特に白表示において、着色部を非表示としているにも関わらず、表面反射等の影響により実際には完全に反射光を遮光することができないため、白表示が僅かではあるが、着色部の色相を帯びる。従って、色表示と白表示とが同系色となるため、色表示の際のコントラストが悪くなり、結果、視認性が劣る表示となってしまう。
【００１０】
そこで、白表示において非表示としている第１の色を示す第１着色部由来の色相を相殺するため、第１着色部と補色関係にある第２の色を示す第２着色部を形成し、白表示において第２着色部を含む第１着色部以外を表示することで、色表示の際のコントラストの改善を図ることができる。しかしながら、着色部の割合が増えることにより、その分、白表示の際の反射率が低下してしまうという問題もある。
【００１１】
本発明は、上記事情に鑑みてなされたものであって、第１の色を示す第１着色部の上に反射防止機能を有する光学機能層を積層することで、第１の色と補色関係にある第２の色を示す第２着色部の面積を小さく、又はなくすことができ、それにより、明るく鮮やかで、きれいな白／黒表示を可能とする視認性のより良い反射型表示装置を提供することを目的とする。
【課題を解決するための手段】
【００１２】
第１の発明は、少なくとも基板、第１の電極層、表示層、第２の電極層、及び、インク定着層がこの順に積層された反射型表示装置であって、インク定着層が複数の着色部を有し、第１の電極層の駆動単位に対応して着色部が配置され、複数の着色部の少なくとも一部の上に光学機能層が積層されていることを特徴とする反射型表示装置である。
【００１３】
第２の発明は、少なくとも基板、第１の電極層、表示層、第２の電極層、透明基材、及び、インク定着層がこの順に積層された反射型表示装置であって、インク定着層が複数の着色部を有し、第１の電極層の駆動単位に対応して着色部が配置され、複数の着色部の少なくとも一部の上に光学機能層が積層されていることを特徴とする反射型表示装置である。
【００１４】
第３の発明は、第１及び第２の発明において、着色部は、第１の色を示す第１のサブ画素のみ、又は、第１の色を示す第１のサブ画素及び第２の色を示す第２のサブ画素からなることを特徴とする反射型表示装置である。
【００１５】
第４の発明は、第１から第３の発明において、表示層の白及び黒の表示との組み合わせにより表示される白表示方法として、第１の色を示す第１のサブ画素以外を用いて白表示を行うことを特徴とする反射型表示装置である。
【００１６】
第５の発明は、第１から第４の発明において、第１の色を示す第１のサブ画素の着色部の上に光学機能層が積層されていることを特徴とする反射型表示装置である。
【００１７】
第６の発明は、第１から第５の発明において、光学機能層が反射防止機能や防眩機能を有することを特徴とする反射型表示装置である。
【００１８】
第７の発明は、第１から第３の発明において、第１の色と第２の色が補色関係にあることを特徴とする反射型表示装置である。
【００１９】
第８の発明は、第１から第３の発明において、第１の色を示す第１のサブ画素内の着色部の面積Ｓ１と、第２の色を示す第２のサブ画素内の着色部の面積Ｓ２が、Ｓ１＞Ｓ２の関係を満たすことを特徴とする反射型表示装置である。
【００２０】
第９の発明は、第２の発明において、透明基材の厚さが、１０μｍ以上１００μｍ以下の範囲内であることを特徴とする反射型表示装置である。
【００２１】
第１０の発明は、第１及び第２の発明の反射型表示装置の製造方法であって、着色部をインクジェット印刷法により形成することを特徴とする反射型表示装置の製造方法である。
【発明の効果】
【００２２】
本発明によれば、上記着色部の上に反射防止能を有する光学機能層を積層することで、明るく鮮やかで、きれいな白／黒表示を可能とする視認性のより良い反射型表示装置を提供することができる。
【図面の簡単な説明】
【００２３】
【図１】本発明の一実施形態に係る反射型表示装置の構造を模式的に示した断面図
【図２】本発明の一実施形態に係る他の反射型表示装置の構造を模式的に示した断面図
【図３】図１及び図２に示す反射型表示装置の色表示の説明図
【図４】従来のフルカラー方式の反射型表示装置の色表示の説明図
【発明を実施するための形態】
【００２４】
１．反射型表示装置の構造
以下、本発明の実施の形態について詳細に説明する。
図１及び図２は、本発明の一実施形態に係る電気泳動式表示パネルを用いた反射型表示装置１の断面図である。
【００２５】
＜反射型表示装置１＞
図１に示す本発明の反射型表示装置１は、基板１０、第１の電極層１１、接着層１２、電気泳動表示層（表示層）１３、第２の電極層１４、インク定着層１５、着色部１６、光学機能層１７、及び保護フィルム１８で構成される。
【００２６】
基板１０の表面には、第１の電極層１１が形成されている。第１の電極層１１が形成された基板１０上には、接着層１２を介して電気泳動表示層１３が積層されている。電気泳動表示層１３は、分散液中に電気泳動素子を分散した分散媒を封入したマイクロカプセルをバインダー樹脂で固定したものである。電気泳動表示層１３上には、第２の電極層１４、インク定着層１５、及び保護フィルム１８が順次積層されている。インク定着層１５は、第１の電極層１１の駆動単位に対応して配置された着色部１６を複数有する。この着色部１６の配置は、等方的に分割された配列であればよく、特に限定されない。図１に示すように、着色部１６の上には、光学機能層１７が積層される。第１の電極層１１は、それぞれのスイッチング素子（図示せず）に接続されていて、第２の電極層１４との間に正負の電圧が印加可能とされている。
【００２７】
＜反射型表示装置２＞
図２に示す本発明の反射型表示装置２は、基板１０、第１の電極層１１、接着層１２、電気泳動表示層（表示層）１３、透明基材１９、第２の電極層１４、インク定着層１５、着色部１６ａ及び１６ｂ、光学機能層１７、及び保護フィルム１８で構成される。
【００２８】
基板１０の表面には、第１の電極層１１が形成されている。第１の電極層１１が形成された基板１０上には、接着層１２を介して電気泳動表示層１３が積層されている。電気泳動表示層１３は、分散液中に電気泳動素子を分散した分散媒を封入したマイクロカプセルをバインダー樹脂で固定したものである。電気泳動表示層１３上には、透明基材１９、第２の電極層１４、インク定着層１５、及び保護フィルム１８が順次積層されている。透明基材１９は、加工方法等の違いによって構成に含まれる層であって、この透明基材１９の有無により表示特性へ有意差を与えるものではない。インク定着層１５は、第１の電極層１１の駆動単位に対応して配置された第１の色を示す着色部１６ａ及び第２の色を示す着色部１６ｂをそれぞれ複数有する。この着色部１６ａ及び１６ｂの配置は、等方的に分割された配列であればよく、特に限定されない。図２に示すように、２色の着色部１６ａ及び１６ｂを有する場合、いずれかの着色部（図２では着色部１６ａ）の上だけに光学機能層１７が積層される。第１の電極層１１は、それぞれのスイッチング素子（図示せず）に接続されていて、第２の電極層１４との間に正負の電圧が印加可能とされている。
【００２９】
＜各構成の具体例＞
次に、反射型表示装置１及び２の各構成の具体例を順に説明する。
電気泳動表示層１３は、マイクロカプセル殻内に電気極性の異なる２種類の粒子を透明な分散媒中に分散させてなるマイクロカプセルを、バインダー樹脂により固定することにより構成される。電気極性の異なる２種類の粒子としては、例えば、黒色粒子と白色粒子との組み合わせがある。黒色粒子には、無機炭素等の無機顔料の他、ガラスあるいは樹脂等の微粉末、さらにはこれらの複合体等を使用することができる。一方、白色粒子としては、公知の酸化チタン、シリカ、アルミナ、酸化亜鉛等の白色無機顔料、酢酸ビニルエマルジョン等の有機化合物、さらにはこれらの複合体等を使用することができる。
【００３０】
マイクロカプセル分散媒は、アルコール等の水系溶剤が使用され、特に問題なければ水を使用する。透明分散媒としては、例えば、脂肪族炭化水素、芳香族炭化水素、脂環式炭化水素、ハロゲン化炭化水素、各種エステル類、アルコール系溶媒、又はその他の脂等を単独又は適宜混合した溶媒を使用する。マイクロカプセルを分散した分散液は、混合コアセルベーション法等の相分離法、界面重合法、ｉｎ−ｓｉｔｕ法、溶解分散冷却法等、公知の方法を用いてマイクロカプセルカプセル殻に封入され、マイクロカプセルとなる。マイクロカプセル殻は、例えばゴムやゼラチンを用いることができる。
【００３１】
電気泳動層形成用塗液に含まれるバインダー樹脂としては、ポリ乳酸、フェノール樹脂、ポリプロピレン樹脂、アクリル樹脂等の誘電体樹脂を用いることができる。電気泳動層形成用塗液の塗工方法としては、スクリーン印刷方式、マイクログラビアコーター、キスコーター、コンマコーター、ダイコーター、バーコーダー、カーテンコーター等の塗工装置を用いることができる。電気泳動層形成用塗液が塗工された後は、加熱、送風等により乾燥させることができる。
【００３２】
透明基材１９としては、ポリエチレンテレフタレート（ＰＥＴ）やポリカーボネート、ポリイミド、ポリエチレンナフタレート、ポリエーテルスルホン、アクリル樹脂、ポリ塩化ビニル等のプラスチックフィルム、あるいはガラス等を使用することができる。
【００３３】
透明基材１９の厚みは、１０μｍから１００μｍが好ましい。１０μｍ未満であると、透明基材１９の上にインク定着層１５及び電気泳動表示層１３を形成した際、層形成時の伸縮差により透明基材１９の変形が大きい等の加工性が低く、また変形による表示画像のムラが発生し易くなるからである。一方、１００μｍ以上であると、着色部１６と電気泳動表示層１３との距離が広がるため、視認角度による視差が発生し、色ムラが顕著になるためである。
【００３４】
第２の電極層１４は、光透過性を有する必要があり、透明電極形成材料として、ＩＴＯ等の酸化インジウム系、酸化スズ系、酸化亜鉛系のような透明性を有する導電性酸化物、又はカーボンナノチューブやチオフェン系化合物等を用いることができる。第２の電極層１４の形成には、蒸着法、スパッタ法、ＣＶＤ法等の乾式成膜法や、塗液を用いた湿式成膜法等の従来技術を用いることができる。
【００３５】
着色部１６、１６ａ、１６ｂを有するインク定着層１５は、液晶表示装置用のカラーフィルタにおいて行われているように、着色レジスト膜のフォトリソグラフィーにより形成することができる。しかし、本実施形態の反射型表示装置における構造の場合には、インク定着層１５を形成し、このインク定着層１５に複数のインクを塗布することにより着色部１６、１６ａ、１６ｂを形成することができる。インク定着層１５は、樹脂を含むインク定着層形成用塗液を塗布することにより形成される。インク定着層１５にインクが塗布されて形成された複数の着色部１６、１６ａ、１６ｂは、第１の電極層１１の駆動単位（サブ画素）に対応して配置される。
【００３６】
インク定着層１５は、着色画素として任意の１色、又は、補色関係にある２色のサブ画素を含むもののみである。補色関係にある２色は、赤とシアン、マゼンタと緑、黄と青の組み合わせ等あるが、混色により白色となる補色関係にあるのならば、どのような色の組み合わせも用いることができる。補色関係にある２色のサブ画素のそれぞれは、必ずしも１色の着色部からなるものである必要はなく、色の異なる複数の着色部であって、混色により所定の色を示すものであってもよい。例えば、シアン色サブ画素Ｃは、混色によりシアンを示す緑と青の着色部からなるものであってもよい。
【００３７】
インク定着層１５が任意の一色の着色部１６、１６ａ、１６ｂと空隙により構成される場合、空隙は透明樹脂からなる透明サブ画素であってもよい。また、各サブ画素内に形成される着色部１６、１６ａ、１６ｂの面積は、同一であっても異なっていてもよい。サブ画素が、第１の色、第２の色、及び透明の３つにより形成される場合、第１の色を示す着色部の面積Ｓ１と第２の色を示す着色部の面積Ｓ２とが、Ｓ１＞Ｓ２の関係を満たすことが好ましい。Ｓ１＜Ｓ２となると、白表示の際の明るさの低下が顕著となる傾向がある。各サブ画素のサイズは、矩形の場合、通常一辺が５０〜２００μｍである。
【００３８】
インク定着層１５の１画素内のサブ画素の配置は、対角状の配置、あるいはストライプ状の配置とすることができる。この場合、混色を防止するために、着色したサブ画素同士は対角状の配置であることが望ましい。
【００３９】
インク定着層１５としては、ウレタン樹脂、ポリエステル、アクリル樹脂、ビニルアルコール樹脂等を用いることができる。また、インク定着層１５には、インクの溶媒の吸収性を高めるため、合成シリカやアルミナ等の多孔質物質を含ませることもできる。インク定着層１５の形成は、枚葉処理を行うのであれば、スクリーン印刷法やオフセット印刷法やスピンコート法、ダイによる間欠塗工により形成することができる。また、ロールｔｏロールによる連続処理を行うのであれば、ダイコーテイング、コンマコート、カーテンコート、グラビアコート等の汎用の塗布技術によるインク定着層１５の形成が可能である。また、塗工された後のインク定着層形成用塗液は、乾燥させられる。乾燥方法としては、加熱、送風等を用いることができる。
【００４０】
インク定着層１５へのインクの塗布方法としては、駆動単位を区切るためのブラックマトリックスは形成されないので、色による塗り分けが必要であるため、スクリーン印刷法、オフセット印刷法、インクジェット印刷法等を用いることができる。なかでも位置合わせが容易であり、生産性も高いことから、インクジェット印刷法を用いてインク定着層１５にインクを吐出し、着色部１６、１６ａ、１６ｂを形成することが好ましい。
【００４１】
インクジェット印刷法に用いる装置としては、インク吐出方法の相違によりピエゾ変換方式と熱変換方式とがあるが、ピエゾ変換方式の装置を用いることが望ましい。また、インクジェット装置のインクの粒子化周波数は５〜１００ｋＨｚ程度が望ましい。また、インクジェット装置のノズル径は、５〜８０μｍ程度が望ましい。また、インクジェット装置はヘッドを複数個配置し、１ヘッドにノズルを６０〜５００個程度組み込んだものを用いるのが好ましい。
【００４２】
着色部１６、１６ａ、１６ｂのためのインクに関しては、着色剤、溶剤、バインダー樹脂、分散剤より形成される。  本発明に使用し得るインクの着色材料は、有機顔料、無機顔料、染料等を問わず色素全般を使用することができる。なかでも有機顔料が挙げられ、特に耐光性に優れるものを用いることが好ましい。具体的にはＣ．Ｉ．Ｐｉｇｍｅｎｔ Ｒｅｄ ９、１９、３８、４３、９７、１２２、１２３、１４４、１４９、１６６、１６８、１７７、１７９、１８０、１９２、２０８、２１５、２１６、２１７、２２０、２２３、２２４、２２６、２２７、２２８、２４０、２５４、Ｐｉｇｍｅｎｔ Ｂｌｕｅ  １５、１５：６、１６、２２、２９、６０、６４、Ｃ．Ｉ．Ｐｉｇｍｅｎｔ Ｇｒｅｅｎ ７、３６、５６、Ｃ．Ｉ．Ｐｉｇｍｅｎｔ Ｙｅｌｌｏｗ ２０、２４、８６、８１、８３、９３、１０８、１０９、１１０、１１７、１２５、１３７、１３８、１３９、１４７、１４８、１５０、１５３、１５４、１６６、１６８、１８５、Ｃ．Ｉ．Ｐｉｇｍｅｎｔ Ｏｒａｎｇｅ ３６、７３、Ｃ．Ｉ．Ｐｉｇｍｅｎｔ Ｖｉｏｌｅｔ  ２３等を使用することができる。さらに、所望の色相を得るために２種以上の材料を混合して用いることができる。
【００４３】
本発明におけるインクに使用される溶剤としては、インクジェット印刷における適性を考慮し、表面張力が３５ｍＮ／ｍ以下で、かつ、沸点が１３０℃以上のものが好ましい。表面張力が３５ｍＮ／ｍ以上であるとインクジェット吐出時のドット形状の安定性に著しい悪影響を及ぼし、また、沸点が１３０℃以下であるとノズル近傍での乾燥性が著しく高くなり、その結果、ノズル詰まり等の不良発生を招く傾向となる。
【００４４】
具体的には、溶剤として、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、ジエチレングリコールジメチルエーテル等を挙げることができる。しかし、溶剤はこれらに限定されるものではなく、上記要件を満たす溶剤であれば好ましく用いることができ、また、必要に応じて２種類以上の溶剤を混合して用いても構わない。
【００４５】
本発明に使用し得るバインダー樹脂としては、例えばアクリル系樹脂、ノボラック系樹脂、エポキシ系樹脂、メラミン系樹脂等が挙げられる。
【００４６】
アクリル系樹脂としては、単量体（モノマー）として（メタ）アクリル酸、メチル（メタ）アクリレート、エチル（メタ）アクリレート、プロピル（メタ）アクリレート、ブチル（メタ）アクリレート、ベンジル（メタ）アクリレート、ラウリル（メタ）アクリレート、ヒドロキシエチル（メタ）アクリレート、ヒドロキシプロピル（メタ）アクリレート、エトキシエチル（メタ）アクリレート、グリシジル（メタ）アクリレート等のアルキル（メタ）アクリレートや、シクロヘキシル（メタ）アクリレート、イソボルニル（メタ）アクリレート、ジシクロペンテニル（メタ）アクリレート等の脂環式（メタ）アクリレート等の重合物が挙げられるが、これらに限定されるものではない。これらのモノマーは、その１種単独で、又は、２種以上を併用することもできる。さらに、これらアクリレートと共重合可能なスチレン、シクロヘキシルマレイミド、フェニルマレイミド、シクロヘキシルマレイミド、フェニルマレイミド、メチルマレイミド、エチルマレイミド、ｎ−ブチルマレイミド、ラウリルマイレミド等の化合物を共重合させることもできる。
【００４７】
また、アクリル系樹脂にエチレン性不飽和基を付加させることもできる。アクリル系樹脂にエチレン性不飽和基を付加させる方法としては、グリシジルメタクリレート等のエポキシ含有樹脂にアクリル酸等のエチレン性不飽和基とカルボン酸含有化合物を付加する方法や、メタアクリル酸等のカルボン酸含有樹脂にグリシジルメタアクリレート等のエポキシ含有アクリレートを付加する方法、また、ヒドロキシメタアクリレート等の水酸基含有樹脂にメタクリロイルオキシエチルイソシアネート等のイソシアネート基含有アクリレートを付加する方法等が挙げられるが、これらの例に限定されるものではない。
【００４８】
ノボラック樹脂としては、フェノールノボラック系エポキシ樹脂、クレゾールノボラック系エポキシ樹脂等が挙げられる。
【００４９】
メラミン樹脂としては、アルキル化メラミン樹脂（メチル化メラミン樹脂、ブチル化メラミン樹脂等）、混合エーテル化メラミン樹脂等があり、高縮合タイプであっても低縮合タイプであってもよい。これらの樹脂は、いずれも単独あるいは２種類以上混合して使用することができる。また、必要に応じて、さらにエポキシ樹脂を混合して使用することもできる。
【００５０】
エポキシ樹脂としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル等がある。これらについても、単独あるいは２種類以上混合して使用することができる。
【００５１】
また、バインダー樹脂の質量平均分子量は、５００〜１００００の範囲内であることが好ましく、さらに５００〜８０００の範囲内であることがより好ましい。バインダー樹脂の質量平均分子量が１００００を超えると、着色部１６、１６ａ、１６ｂの乾燥工程時にインクの流動性が不足し、パターン平坦性が劣ってしまう。また、バインダー樹脂の質量平均分子量が５００未満では、要求される耐溶剤性、耐熱性等の物性を満足させることができない。
【００５２】
分散剤は、溶剤への顔料の分散性を向上させるために用いることができる。分散剤として、イオン性、非イオン性界面活性剤等を用いることができる。具体的には、アルキルベンゼンスルホン酸ナトリウム、ポリ脂肪酸塩、脂肪酸塩アルキルリン酸塩、テトラアルキルアンモニウム塩、ポリオキシエチレンアルキルエーテル等があり、その他に有機顔料誘導体、ポリエステル等が挙げられる。分散剤は、１種類を単独で使用してもよく、また、必要に応じて２種以上を混合して用いることも可能である。
【００５３】
インクの粘度としては、１〜２０ｍＰａ・ｓの範囲にあることが好ましく、さらに５〜１５ｍＰａ・ｓの範囲にあるとより好ましい。インクの粘度が２０ｍＰａ・ｓを超えると、インクジェット吐出時にインクが所定の位置に着弾しない不良や、ノズル詰まりといった不良を招く傾向がある。一方、インクの粘度が１ｍＰａ・ｓ未満である場合、インクを吐出する際に、飛散するような状況を招く傾向がある。
【００５４】
また、着色部１６、１６ａ、１６ｂにおける顔料もしくは染料と、バインダー樹脂との比は、１：９〜１：１の範囲であると好ましい。インク中の樹脂量を変更することで、インクの流動性を調整し、着色部１６、１６ａ、１６ｂ内での濃度バラツキを改善することができる。
【００５５】
光学機能層１７としては、反射防止機能、防眩機能等の用途に応じた機能を持たせることができるが、以下には反射防止層１７について説明する。
反射防止層は、低屈折率層のみからなる単層構成でもよいが、多層構造からなってもよい。そして、多層構造からなる場合には、一般に、最表面に適切な膜厚の低屈折率層を形成し、さらに高屈折率層等の層を低屈折率層の下層に設けることで作製することができる。より具体的には、着色部１６、１６ａ、１６ｂ側から順番に、高／低屈折率層、中／高／低屈折率層、ハードコート層／中／高／低屈折率層等からなる。また、光の干渉が生じるのを防ぐため、反射防止層の低屈折率層の厚みは、可視光の波長の１／４よりもほぼ小さくなっている。例えば、反射防止層の低屈折率層の厚みは、８０〜１５０ｎｍの範囲内となっている。これによって、反射防止層の低屈折率層において光の干渉が生じるのを防ぐことができる。なお、材料の屈折率を下げるには、フッ素原子を導入したり、密度を下げたり（空隙を導入したり）することで実現することができる。反射防止層に用いられる材料等については、例えば特許文献２に開示されている材料を用いることができる。
【００５６】
また、反射防止層の形成方法は、ドライ法でもウエット法でもよい。ウエット法としては、ダイコート法、スピンコート法、ディップコート法等がある。また、グラビア印刷、オフセット印刷、スクリーン印刷、インクジェット印刷等の印刷法を用いてもよい。また、反射防止層をパターン形成する場合には、フォトリソグラフィー法、各種印刷法、インクジェット法等用いることができる。例えば、フォトリソグラフィー用の反射防止材料として光硬化樹脂を用い、かつ酸基を導入した樹脂を用いることによって、露光されていない部分をアルカリ溶液により現像することが可能となる。光硬化樹脂タイプの材料としては、ラジカル系硬化系やカチオン系硬化系の材料が用いられる。ラジカル系硬化系の材料には、アクリル系、エン／チオール系、ビニルエーテル系の材料等が含まれ、カチオン系硬化系の材料には、エポキシ系、オキセタン系、ビニルエーテル系の材料等が含まれる。
【００５７】
２．反射型表示装置の動作原理
次に、図１及び図２に示す電気泳動式表示パネルを用いた反射型表示装置１及び２の動作原理について説明する。
【００５８】
第１の電極層１１に電圧を印加すると、電気泳動表示層１３のマイクロカプセルにかかる電界が変動する。第１の電極層１１が正極のときは、マイクロカプセル内の負に帯電している粒子が第１の電極層１１側に移動し、マイクロカプセル内の正に帯電している粒子が第２の電極層１４側に移動する。同様に、第１の電極層１１が負極のときは、マイクロカプセル内の正に帯電している粒子が第１の電極層１１側に移動し、マイクロカプセル内の負に帯電している粒子が第２の電極層１４側に移動する。
【００５９】
例えば、黒色粒子が正に帯電し、白色粒子が負に帯電するようにして、第１の電極層１１を負極とすると、図１に示すように、黒色粒子が第１の電極層１１側に移動し、白色粒子が第２の電極層１４側に移動する。この場合、全ての光は、表面に白色粒子が存在する電気泳動表示層１３で反射し、着色部１６、１６ａ、１６ｂを有するインク定着層１５を透過した光を観察することができる。
【００６０】
図３は、以上の動作原理に基づく、本発明の一実施形態に係る反射型表示装置の色表示を説明するための図である。本実施形態の反射型表示装置は、白黒表示の電気泳動表示層１３上に、補色関係にある２色、例えば赤色サブ画素Ｒとシアン色サブ画素Ｃとを含む。４つのサブ画素で１画素を構成し、残りの２つのサブ画素は、透明サブ画素Ｔ、例えば透明樹脂からなる。
【００６１】
図３（ａ）は、電気泳動表示層１３の１画素に対応する部分のうち、赤色サブ画素Ｒに対応する部分を黒に、残りのサブ画素部分を白に表示している場合を示している。この図３（ａ）に示す場合では、電気泳動表示層１３は、１画素に対応する部分のうち、赤色サブ画素Ｒに対応する部分を黒に表示するため、１画素の表示色がシアン色サブ画素Ｃ及び透明サブ画素Ｔを通過した光の混色で表現され、原理上、薄いシアン色となる。しかし、実際には赤色サブ画素Ｒ上での表面反射による色付きや、黒表示とはいえ、僅かに反射する光の影響から確認される淡い赤色も混ざった光の混色として視認されるため、シアン色と赤色とが補色関係にあるこの場合、１画素の表示色としては自然な白色として表現される。この時、赤色サブ画素Ｒ上に反射防止層を形成することで、表面反射による色付きを低減でき、さらには、シアン色サブ画素Ｃの着色部の面積を縮小できるため、その結果、反射率の向上を図ることができる。反射防止能の高い反射防止層を形成する場合には、シアン色サブ画素Ｃを透明サブ画素Ｔに置き換えることも可能であり、さらなる反射率の向上を図ることができる。
【００６２】
図３（ｂ）は、電気泳動表示層１３の１画素に対応する部分のうち、シアン色サブ画素Ｃに対応する部分を黒に、残りのサブ画素部分を白に表示している場合を示している。この図３（ｂ）に示す場合では、電気泳動表示層１３は、１画素に対応する部分のうち、シアン色サブ画素Ｃに対応する部分のみを黒表示するため、着色部１６、１６ａ、１６ｂを有するインク定着層１５を透過する光は、電気泳動表示層１３のシアン色サブ画素Ｃに対応する部分では反射せず、残りのサブ画素に対応する部分では反射される。結果、１画素の表示色としては、反射された光のうち赤色サブ画素Ｒを透過する光により赤が表示される。
【００６３】
なお、電気泳動表示層１３の１画素に対応する部分全てを黒表示とすると、着色部１６、１６ａ、１６ｂを有するインク定着層１５を透過して観察される光は存在せず、黒表示となることは言うまでもない。
【００６４】
また、反射型表示装置の色設計を行う場合においても、赤色サブ画素Ｒの色濃度に応じて、シアン色サブ画素Ｃの色濃度を調整する必要がある。ところが、図３に示す反射型表示装置の場合における赤色サブ画素Ｒの白表示のホワイトバランスに及ぼす影響は、非表示画素でかつ反射防止層を有するため、反射防止層を積層しない場合と比較して、その影響は僅かである。よって、図３に示す反射型表示装置は、シアン色サブ画素Ｃを含むホワイトバランス調整が非常に容易であり、自然な白色を表現しつつ、赤色表示の彩度を大きく変更できる利点も有している。
【００６５】
このように、図３に示す反射型表示装置で説明した、２色の補色関係のサブ画素を有し、残りのサブ画素は透明樹脂により構成される表示パネルは、明るく鮮やかな色（例えば赤）、及びきれいな白ならびに黒の３色を表示することが可能である。
【００６６】
図４は、従来のフルカラーの反射型表示装置の色表示を説明するための図である。従来の反射型表示装置は、白黒表示の電気泳動表示層１３上に、３原色、例えば赤色サブ画素Ｒ、緑色サブ画素Ｇ、及び青色サブ画素Ｂを含む。４つのサブ画素で１画素を構成し、残りの１つのサブ画素は、透明樹脂又は空隙からなる透明サブ画素Ｔである。
【００６７】
図４（ａ）は、電気泳動表示層１３の１画素に対応する部分の全てを白表示とした場合を示している。この図４（ａ）に示す場合では、電気泳動表示層１３は、１画素に対応する部分の全てが白表示であるため、着色部１６、１６ａ、１６ｂを有するインク定着層１５を透過する光の全てが電気泳動表示層１３で反射され、反射された光のうち赤色サブ画素Ｒを透過する光、緑色サブ画素Ｇを透過する光、及び青色サブ画素Ｂを透過する光の混色により、１画素の表示色としては白が表示される。
【００６８】
図４（ｂ）は、電気泳動表示層１３の１画素に対応する部分のうち、赤色サブ画素Ｒに対応する部分を白に、残りのサブ画素に対応する部分を黒に表示している場合を示している。この図４（ｂ）に示す場合では、電気泳動表示層１３は、１画素に対応する部分のうち、赤色サブ画素Ｒに対応する部分のみを白表示するため、着色部１６、１６ａ、１６ｂを有するインク定着層１５を透過する光は、電気泳動表示層１３の赤色サブ画素Ｒに対応する部分で反射して、赤色サブ画素Ｒを透過し、残りのサブ画素に対応する部分では反射されず、１画素の表示色としては赤が表示される。
【００６９】
図４に示す従来の電気泳動式表示装置と図３に示す本発明の電気泳動式表示装置とを比較すると、例えば白表示の際の有効画素は、図４では全てのサブ画素を使用するのに対し、図３では赤色サブ画素Ｒ以外を用いる。よって、図４に示す表示パネルのほうが有利であると想定されるが、実際は、図４では着色サブ画素を多く含んでおり、図３に示した表示パネルに比べ混色のためのサブ画素数が多く、白のサブ画素（透明樹脂層）の数が少ないため、白表示の反射率が低くなる傾向がある。
【００７０】
また、図４に示す従来の反射型表示装置の色設計において、例えば、赤色彩度を変更する場合、白表示の際に赤色サブ画素が有効画素となるためホワイトバランスに大きく影響を及ぼし、赤色サブ画素Ｒの濃度が高くなるほど、他のサブ画素についても濃度アップが必要となる。この結果、赤色彩度変更に伴って大幅に白表示の反射率も変化し、パネルの表示特性として各色の彩度改善と白表示の反射率改善の両立は困難となる。
【００７１】
３．実施例
以下、本発明の実施例及び比較例を説明するが、本発明はこの実施例にのみ限定されるものではない。
【００７２】
〔実施例１〕
ポリエチレン樹脂で表面を被覆した平均粒径３μｍの酸化チタン粉末（白色粒子）と、アルキルトリメチルアンモニウムクロライドで表面処理した平均粒径４μｍのカーボンブラック粉末（黒色粒子）とを、テトラクロロエチレンに分散して分散液を得た。この場合、白色粒子が負に帯電し、黒色粒子が正に帯電する。
【００７３】
この分散液をＯ／Ｗエマルジョン化し、ゼラチン−アラビアゴムによるコンプレックス・コアセルベーション法によりマイクロカプセルを形成することで、分散液をマイクロカプセル中に封入した。このようにして得られたマイクロカプセルを篩い分けして、平均粒径が６０μｍ、かつ、５０〜７０μｍの粒径のマイクロカプセルの割合が５０％以上になるように、粒径をそろえた。
【００７４】
次に、固形分４０質量％のマイクロカプセルの水分散液を調製した。この水分散液と、固形分２５質量％のウレタン系バインダー（ＣＰ−７０５０、大日本インク株式会社製）と、界面活性剤と、増粘剤と、純水とを混合し、電気泳動層形成用塗液を作製した。この塗液を、表面にＩＴＯからなる第１の電極層１１が形成された、例えばガラスからなる基板１０上に塗布し、電気泳動表示層１３を形成した。
【００７５】
この電気泳動表示層１３上にＩＴＯからなる透明導電層である第２の電極層１４を形成し、この上にポリエステル樹脂系の受容液ＮＳ−１４１ＬＸ（高松油脂株式会社製）をコンマコーターを用いて連続塗工を行い、平均膜厚１０μｍのインク定着層１５を形成した。
【００７６】
次いで、着色剤の分散液を作製した。着色部１６、１６ａ、１６ｂに用いる着色剤に含まれる着色する顔料及び染料には表１に示すものを用いた。表１に示す処方で、顔料に関してはビーズミル分散により十分混連錬し、顔料分散液を作製した。
【００７７】
【表１】
2014153542.tif 000003
【００７８】
このようにして得た分散液に、バインダー樹脂としてメラミン樹脂（ＭＷ−２２、株式会社三和ケミカル製）、及び有機溶剤としてジエチレングリコールモノエチルエーテルアセテートを加えて良く攪拌し、表２に示す２種のインクＡ、Ｂを作製した。
【００７９】
【表２】
2014153542.tif 000004
【００８０】
次いで、電気泳動表示層１３上に形成されたインク定着層１５に対し、１２ｐｌ、１８０ｄｐｉ（２．５４ｃｍ当たり１８０ドット）ヘッド（セイコーインスツルメンツ（株）製）を搭載したインクジェット印刷装置を用いて、着色材料のインクを所定の位置に塗工した。図３に示すように、１画素がいずれも矩形の赤色サブ画素Ｒとシアン色サブ画素Ｃ、及び２つの透明サブ画素Ｔを対角状に配置したものとした。赤色サブ画素Ｒ、及びシアン色サブ画素Ｃのサブ画素内の着色部の面積は、それぞれ９５％、３０％であった。その後、熱風オーブンにて８０℃×５分乾燥させた。
【００８１】
続いて、低屈折率の反射防止材料を含む塗布液をスピンコート法にて塗布し、パターン露光、現像処理により、赤色サブ画素Ｒの着色部上にのみ反射防止層である光学機能層１７をパターン形成した。
【００８２】
最後に、その上に保護フィルム１８を形成して、モノカラー表示の電気泳動式表示パネルを用いた反射型表示装置を作製した。その後、白表示及び赤表示した際の白表示特性（反射率、色相）と赤色表示特性（彩度）の測定を行った。なお、彩度はＬ＊ａ＊ｂ＊表色系にて表現される（ｃ＊＝（（ａ＊）２＋（ｂ＊）２）１／２）を示す。測定は、分光色差計（日本電色工業株式会社製「ＳＥ６０００」、測定スポット径：Φ＝６ｍｍ）を用いて測定し、Ｄ６５光源での反射測定にて実施した。その結果、白表示時の表示特性は、反射率Ｒ＝２２．３、色相（ａ＊、ｂ＊）＝（−２，−１）を示した。また、赤表示時の表示特性は、彩度（ｃ＊）＝１７．５を示し、明るく、きれいな白表示を示し、かつ鮮やかな赤表示が可能な表示装置を得た。
【００８３】
〔実施例２〕
実施例１と同様にして、表３に示す赤色の着色材料より調製した表４に示すインクＣを用いて、赤色着色部の上に反射防止層である光学機能層を具備したモノカラー表示の電気泳動式表示パネルを用いた反射型表示装置を作製した。この時、光学機能層１７は二層構成とし、着色部１６、１６ａ、１６ｂ上に、高屈折率層、低屈折率層の順に積層した。
【００８４】
【表３】
2014153542.tif 000005
【００８５】
【表４】
2014153542.tif 000006
【００８６】
その結果、白表示及び赤表示した際の白表示特性（反射率、色相）と赤色表示特性（彩度）の測定を行った。なお、彩度はＬ＊ａ＊ｂ＊表色系にて表現される（ｃ＊＝（（ａ＊）２＋（ｂ＊）２）１／２）を示す。測定は、分光色差計（日本電色工業株式会社製「ＳＥ６０００」、測定スポット径：Φ＝６ｍｍ）を用いて測定し、Ｄ６５光源での反射測定にて実施した。その結果、白表示時の表示特性は、反射率Ｒ＝２４．０、色相（ａ＊、ｂ＊）＝（−２，−１）を示した。また、赤表示時の表示特性は、彩度（ｃ＊）＝１８．２を示し、明るく、きれいな白表示を示し、かつ鮮やかな赤表示が可能な表示装置を得た。
【００８７】
〔実施例３〕
ポリエチレン樹脂で表面を被覆した平均粒径３μｍの酸化チタン粉末（白色粒子）と、アルキルトリメチルアンモニウムクロライドで表面処理した平均粒径４μｍのカーボンブラック粉末（黒色粒子）とを、テトラクロロエチレンに分散して分散液を得た。この場合、白色粒子が負に帯電し、黒色粒子が正に帯電する。
【００８８】
この分散液をＯ／Ｗエマルジョン化し、ゼラチン−アラビアゴムによるコンプレックス・コアセルベーション法によりマイクロカプセルを形成することで、分散液をマイクロカプセル中に封入した。このようにして得られたマイクロカプセルを篩い分けして、平均粒径が６０μｍ、かつ、５０〜７０μｍの粒径のマイクロカプセルの割合が５０％以上になるように、粒径をそろえた。
【００８９】
次に、固形分４０質量％のマイクロカプセルの水分散液を調製した。この水分散液と、固形分２５質量％のウレタン系バインダー（ＣＰ−７０５０、大日本インク株式会社製）と、界面活性剤と、増粘剤と、純水を混合し、電気泳動層形成用塗液を作製した。
【００９０】
この電気泳動層形成用塗液を、スロットダイコータを使用して、透明基材１９としてＰＥＴフィルムを用いた、１００μｍの厚みのＩＴＯ層／ＰＥＴ基材よりなるフィルムのＩＴＯ層上に塗布し、塗布後６０℃で１０分間乾燥しマイクロカプセル型電気泳動表示層／ＩＴＯ層／ＰＥＴフィルムからなる積層フィルムを得た。
【００９１】
さらに、積層フィルムの電気泳動表示層上にウレタン系接着剤付のＳｉリリース層フィルムを張り合わせ、Ｓｉリリース層／マイクロカプセル電気泳動表示層／ＩＴＯ層／ＰＥＴフィルムからなる積層フィルムを得た。
【００９２】
このＳｉリリース層／マイクロカプセル電気泳動表示層／ＩＴＯ層／ＰＥＴフィルムからなる積層フィルムの接着剤側のＳｉリリースフィルムを剥離し、表面にＩＴＯからなる第１の電極層１１が形成された、例えばガラスからなる基板１０上にラミネートにより貼り合わせ、電気泳動マイクロカプセル基板を得た。
【００９３】
この電気泳動マイクロカプセル基板のＰＥＴフィルム上に、ポリエステル樹脂系の受容液ＮＳ−１４１ＬＸ（高松油脂株式会社製）をコンマコーターを用いて連続塗工を行い、平均膜厚１０μｍのインク定着層１５を形成した。
【００９４】
次いで、着色部以降の工程は、実施例１と同様にして、モノカラー表示の電気泳動式表示パネルを用いた反射型表示装置を作製した。その後、白表示及び赤表示した際の白表示特性（反射率、色相）と赤色表示特性（彩度）の測定を行った。なお、彩度はＬ＊ａ＊ｂ＊表色系にて表現される（ｃ＊＝（（ａ＊）２＋（ｂ＊）２）１／２）を示す。測定は、分光色差計（日本電色工業株式会社製「ＳＥ６０００」、測定スポット径：Φ＝６ｍｍ）を用いて測定し、Ｄ６５光源での反射測定にて実施した。その結果、白表示時の表示特性は、反射率Ｒ＝２２．３、色相（ａ＊、ｂ＊）＝（−２，−１）を示した。また、赤表示時の表示特性は、彩度（ｃ＊）＝１７．５を示し、明るく、きれいな白表示を示し、かつ鮮やかな赤表示が可能な表示装置を得た。
【００９５】
〔比較例１〕
反射防止層を形成することを除いて、実施例１と同様にして、モノカラー表示の電気泳動式表示パネルを用いた反射型表示装置を作製した。この反射型表示装置について、実施例と同様に白表示及び赤表示した際の白表示特性（反射率、色相）と赤色表示特性（彩度）の測定を行った。
【００９６】
その結果、白表示時の表示特性は、反射率Ｒ＝２４．５、色相（ａ＊、ｂ＊）＝（３，１）を示した。赤表示時の表示特性は、彩度（ｃ＊）＝１７．５を示した。実施例１と比較して、赤表示時の彩度は同様の値を得たが、白表示時の色相が淡い赤色を帯びてしまい、きれいな白表示は得られなかった。
【００９７】
〔比較例２〕
反射防止層を形成することを除いて、実施例２と同様にして、モノカラー表示の電気泳動式表示パネルを用いた反射型表示装置を作製した。この反射型表示装置について、実施例と同様に白表示及び赤表示した際の白表示特性（反射率、色相）と赤色表示特性（彩度）の測定を行った。
【００９８】
その結果、白表示時の表示特性は、反射率Ｒ＝２６．１、色相（ａ＊、ｂ＊）＝（３，１）を示した。赤表示時の表示特性は、彩度（ｃ＊）＝１８．２を示した。実施例２と比較して、赤表示時の彩度は同様の値を得たが、白表示時の色相が淡い赤色を帯びてしまい、きれいな白表示は得られなかった。
【産業上の利用可能性】
【００９９】
本発明は、電子ペーパー等の反射型表示装置に適用可能である。
【符号の説明】
【０１００】
１、２  反射型表示装置
１０  基板
１１  第１の電極層
１２  接着層
１３  電気泳動表示層（表示層）
１４  第２の電極層
１５  インク定着層
１６、１６ａ、１６ｂ  着色部
１７  光学機能層（反射防止層）
１８  保護フィルム
１９  透明基材
【図１】
2014153542.tif 000007
【図２】
2014153542.tif 000008
【図３】
2014153542.tif 000009
【図４】
2014153542.tif 000010